(57)【特許請求の範囲】
【請求項１】
樹脂固形分２５〜７５重量％のポリウレタン樹脂水性ディスパージョンの樹脂固形分１００重量部に対し、非ハロゲン有機リン酸エステル６０〜３５０重量部、オキサゾリン基含有水系架橋剤固形分１〜１５重量部を配合してなる建築工事メッシュシート用難燃剤。
【請求項２】
樹脂固形分２５〜７５重量％のポリウレタン樹脂水性ディスパージョンの樹脂固形分９０〜２０重量％に対し、樹脂固形分２５〜７５重量％のポリオレフィン系樹脂水性ディスパージョンを固形分で１０〜８０重量％配合し、全樹脂固形分１００重量部に対し、非ハロゲン有機リン酸エステル６０〜３５０重量部、オキサゾリン基含有水系架橋剤固形分１〜１５重量部を配合してなる建築工事メッシュシート用難燃剤。
【請求項３】
ポリオレフィン系樹脂水性ディスパージョンは樹脂固形分２５〜７５重量％のエチレン５〜３５重量％、ビニルエステル９５〜６５重量％のエチレン−ビニルエステル系共重合体水性ディスパージョンである、請求項２に記載された建築工事メッシュシート用難燃剤。
【請求項４】
非ハロゲン有機リン酸エステルが非ハロゲン縮合リン酸エステル誘導体である、請求項１ないし３のいずれか１項に記載された建築工事メッシュシート用難燃剤。
【請求項５】
オキサゾリン基含有水系架橋剤はオキサゾリン基含有水溶性ポリマー架橋剤及び／またはオキサゾリン基含有エマルジョン架橋剤から選んだ１または２である、請求項１ないし４のいずれか１項に記載された建築工事メッシュシート用難燃剤。
【請求項６】
請求項１ないし５のいずれか１項に記載されたメッシュシート用難燃剤の水性ディスパージョン樹脂固形分１００重量部に対し金属水酸化物を１０〜１００重量部配合した、建築工事メッシュシート用難燃剤。
【請求項７】
金属水酸化物が水酸化アルミニウム及び／または水酸化マグネシウムである、請求項６に記載された建築工事メッシュシート用難燃剤。
【請求項８】
マルチフィラメント繊維で製織したメッシュシート状織物を、請求項１ないし７のいずれか１項に記載されたメッシュシート用難燃剤を用いて含浸被覆し熱処理加工した防炎性建築工事メッシュシート。
【請求項９】
マルチフィラメント繊維で製織したメッシュシート状織物が、単糸繊度２〜１３デニールであって、トータル繊維度１５０〜１５００デニールであり、引張強度１〜１０ｇ／デニールで、破断伸度１４〜４５％である合成繊維を平織、２〜４本曳き揃えて織機でからみ織または模紗織したメッシュシート状織物で目合は経糸１０〜１４０本／１０ｃｍ、緯糸１０〜１４０本／１０ｃｍである、請求項８に記載された防炎性建築工事メッシュシート。
【請求項１０】
マルチフィラメント繊維で製織したメッシュシート状織物１００重量部に対し、請求項１ないし７のいずれか１項に記載されたメッシュシート用難燃剤１０〜６０重量部で含浸被覆処理してなる、防炎性建築工事メッシュシート。
【発明の詳細な説明】
【０００１】
【発明の属する技術分野】
本発明は長期間屋外で使用される建設工事現場、土木工事現場で使用されるノンハロゲン防炎メッシュシートに関するものである。
【０００２】
【従来の技術】
近年、建築業界において建物が益々高層化の傾向にある。また一方、低層化住宅が多くなっている。これ等に対して安全保護用として防炎メッシュシート、低層住宅用防炎メッシュシート、および飛散防止防炎メッシュシートの展張が義務づけられ、規制も一段と厳しくなってきている。
現在、使用されている防炎メッシュシートおよび飛散防止防炎メッシュシートはポリエステル、ナイロン、ポリプロピレン等マルチフィラメント繊維を塩化ビニル系ペースト樹脂組成物で被覆し加熱処理した原糸を製織後、原反を加熱加工し、製品化したものおよびマルチフィラメント繊維を製織加工した原織物を塩化ビニル系ペースト樹脂組成物で被覆後加熱処理し所望形状に加工し製品化したものである。
繊維および織布を被覆する樹脂組成物は樹脂としては塩素を含有する塩化ビニル樹脂、難燃剤としては塩素系：塩素化パラフィン等、臭素系：デカブロモジフェニルオキサイド等、無機系：三酸化アンチモン等が使用されている。（特公昭５２−４１７８６号、特公昭５３−１８０６５号、特公昭６１−９４３０５号、プラスチックス：１９９１年２月号）
近年、地球レベルでの環境保全の観点から、燃焼時に有毒ガスを発生するハロゲンを含有する樹脂および難燃剤は、世界的にその使用を避けることが要求されている。
ハロゲン元素含有化合物難燃剤のハロゲンによる腐蝕を防止するため赤燐とポリ燐酸アンモニウムをポリオレフィンに混練することが特開昭６１−２２３０４５号で提案された。
本発明者は先に特願平９−２２５４６４号として、ポリオレフィン樹脂水性デイスパージョンを用いた非ハロゲン難燃剤を提案した。この難燃剤は優れた効果を奏するが経時変化により保存中に粘度が上昇する傾向がみられた。
また本発明者は先に特願平９−３１２５５０号として酢酸ビニル１０〜９５重量部と残部エチレンのエチレン−酢酸ビニル共重合体水性デイスパージョンを用いた非ハロゲン難燃剤を提案した。この難燃剤は優れた作用効果を奏するが、赤燐を使用するため製品は赤味の色調となり酸化チタン等を添加しても乳白色や、淡い鮮明色を出すことが困難である。本発明はこの発明の色調、難燃性をさらに改善したものである。防炎メッシュシートは使用分野により乳白色、淡い鮮明色の色調のものが要望されている。
また従来の難燃剤は使用量が多くなければならず、メッシュシート状織物１００重量部に対し、６０〜２５０重量部が含浸被覆されていた。このため重量が大きくなる問題があった。
【０００３】
【発明が解決しようとする課題】
本発明はこのような実状に鑑みてなされたものであって、保存中の粘度の上昇がなく自由に色調が出せ光沢がよく、柔軟性がある、燃焼時に有毒なハロゲンガスを発生せず、所望に応じて着色することができ、さらにメッシュシート状織物１００重量部に対する含浸被覆量を１０〜１００重量部と少なくすることができる。建築工事メッシュシート用難燃剤とこれを用いて処理した防炎性建築工事メッシュシートを提供する。
【０００４】
【課題を解決するための手段】
本発明は、「１． 樹脂固形分２５〜７５重量％のポリウレタン樹脂水性ディスパージョンの樹脂固形分１００重量部に対し、非ハロゲン有機リン酸エステル６０〜３５０重量部、オキサゾリン基含有水系架橋剤固形分１〜１５重量部を配合してなる建築工事メッシュシート用難燃剤。
２． 樹脂固形分２５〜７５重量％のポリウレタン樹脂水性ディスパージョンの樹脂固形分９０〜２０重量％に対し、樹脂固形分２５〜７５重量％のポリオレフィン系樹脂水性ディスパージョンを固形分で１０〜８０重量％配合し、全樹脂固形分１００重量部に対し、非ハロゲン有機リン酸エステル６０〜３５０重量部、オキサゾリン基含有水系架橋剤固形分１〜１５重量部を配合してなる建築工事メッシュシート用難燃剤。
３． ポリオレフィン系樹脂水性ディスパージョンは樹脂固形分２５〜７５重量％のエチレン５〜３５重量％、ビニルエステル９５〜６５重量％のエチレン−ビニルエステル系共重合体水性ディスパージョンである、請求項２に記載された建築工事メッシュシート用難燃剤。
４． 非ハロゲン有機リン酸エステルが非ハロゲン縮合リン酸エステル誘導体である、１項ないし３項のいずれか１項に記載された建築工事メッシュシート用難燃剤。
５． オキサゾリン基含有水系架橋剤はオキサゾリン基含有水溶性ポリマー架橋剤及び／またはオキサゾリン基含有エマルジョン架橋剤から選んだ１または２である、１項ないし４項のいずれか１項に記載された建築工事メッシュシート用難燃剤。
６． １項ないし５項のいずれか１項に記載されたメッシュシート用難燃剤の水性ディスパージョン樹脂固形分１００重量部に対し金属水酸化物を１０〜１００重量部配合した、建築工事メッシュシート用難燃剤。
７． 金属水酸化物が水酸化アルミニウム及び／または水酸化マグネシウムである、６項に記載された建築工事メッシュシート用難燃剤。
８． マルチフィラメント繊維で製織したメッシュシート状織物を、１項ないし７項のいずれか１項に記載されたメッシュシート用難燃剤を用いて含浸被覆し熱処理加工した防炎性建築工事メッシュシート。
９． マルチフィラメント繊維で製織したメッシュシート状織物が、単糸繊度２〜１３デニールであって、トータル繊維度１５０〜１５００デニールであり、引張強度１〜１０ｇ／デニールで、破断伸度１４〜４５％である合成繊維を平織、２〜４本曳き揃えて織機でからみ織または模紗織したメッシュシート状織物で目合は経糸１０〜１４０本／１０ｃｍ、緯糸１０〜１４０本／１０ｃｍである、８項に記載された防炎性建築工事メッシュシート。
１０． マルチフィラメント繊維で製織したメッシュシート状織物１００重量部に対し、１項ないし７項のいずれか１項に記載されたメッシュシート用難燃剤１０〜６０重量部で含浸被覆処理してなる、防炎性建築工事メッシュシート。」に関する。
【０００５】
【発明の実施の形態】
本発明で使用するポリウレタンとしてはポリエステル、ポリエーテル、ポリカーボネートの主構造を有するポリウレタンが用いられるが、可撓性、耐水性、密着性等からみてポリエステル主構造のポリウレタンが好ましい。
本発明で難燃剤の基材としてポリウレタン樹脂水性ディスパージョンを使用するのは基布に難燃性樹脂を充分含浸させ均一に被覆し、基布と難燃性樹脂との密着性を向上させるためである。
【０００６】
本発明で使用するポリウレタン樹脂水性ディスパージョンとしては、固形分２５〜７０重量％、粒径０．０１〜１０μｍ、粘度１０〜３０００ｃｐ、ｐＨ４〜９のものが好ましく、例えば住友バイエルウレタン株式会社製、デスパコールＵ−４２、デスパコールＵ−５３、デスパコールＵ−５４、旭電化工業株式会社製、アデカボンタイターＨＵＸ−２３２、アデカボンタイターＨＵＸ−３８０、アデカボンタイターＨＵＸ−２９０Ｈ、アデカボンタイターＨＵＸ−２６０、関西ペイント株式会社製、レタンＷＢ、レタンＷＢ−Ｃ８等が挙げられる。
【０００７】
本発明で使用するオレフィン系樹脂水性ディスパージョンは樹脂固形分２５〜７５重量％のエチレン５〜３５重量％、ビニルエステル９５〜６５重量％のエチレン−ビニルエステル系共重合体水性ディスパージョンである。
ビニルエステルとしては、例えば酢酸ビニル、酪酸ビニル、プロピオン酸ビニル、バーサチック酸ビニル等を挙げることはできる。好ましくは酢酸ビニル及び酢酸ビニルとその他のビニルエステルの併用である。
エチレン−ビニルエステル系樹脂としてはエチレン−酢酸ビニル共重合体が好ましく、特にエチレン１０〜２５重量％、酢酸ビニル９０〜７５重量％の共重合体は、難燃性、機械的強度から好ましい。
エチレン−ビニルエステル系共重合体水性ディスパージョンは固形分濃度２５〜７５重量％、粒径０．１〜１０μｍ、粘度５０〜９０００cp、pH４〜９のものが好ましく、例えば住友化学株式会社製、スミカフレックスＳ−２００、スミカフレックスＳ−４６７、スミカフレックスＳ−７５２、スミカフレックスＳ−９５１、昭和高分子株式会社製、ポリゾールＡＤ−９７、ポリゾールＡＤ−２、ポリゾールＡＤ−２１等が好適に使用される。
エチレン−ビニルエステル系共重合体水性ディスパージョンはポリウレタン樹脂水性ディスパージョンの固形分９０〜２０重量％に対し、固形分８０〜１０重量％の割合で混合する。好ましくは６０〜３０重量％である。エチレン−ビニルエステル系共重合体水性ディスパージョンを混合するとタックが少なくなる効果が得られる。
【０００８】
本発明に使用する非ハロゲン有機リン酸エステルは非ハロゲン有機縮合リン酸エステル誘導体である。非ハロゲン有機縮合リン酸エステル誘導体はリン含有量は５〜１５重量％、凝固点−１５℃以上のものである。
非ハロゲン有機縮合リン酸エステル誘導体としては大八化学工業株式会社製、ＣＲ−７３３Ｓ、ＣＲ−７４１、ＣＲ７４７。大和化学工業株式会社製、フランＰＰＮ−２、日華化学株式会社製、Ｆ−０１０７等が挙げられる。
非ハロゲン有機縮合リン酸エステル誘導体は水性ディスパージョンの樹脂固形分１００重量部に対して５０〜４００重量部である。好ましくは６０〜３５０重量部、より好ましくは、８０〜３５０重量部である。５０重量部以下では難燃性の効果が小さく、４００重量部以上では難燃性の向上が小さくなり、製品にタックがでるので好ましくない。
【０００９】
本発明で使用するオキサゾリン基含有水系高分子架橋剤はオキサゾリン基含有水溶性ポリマーとオキサゾリン基含有エマルジョンとがある。オキサゾリン基含有水溶性ポリマー、オキサゾリン基含有エマルジョンのいずれもカルボキシル基含有水性樹脂と架橋反応、あるいはグラフト反応する。その結果カルボキシル基を有するエチレン−ビニルエステル系共重合体水性ディスパージョン、ポリウレタン水性ディスパージョン樹脂は耐水性、繊維基材との密着性が向上するので好ましい。
オキサゾリン基含有水溶性ポリマーとしては株式会社日本触媒製、エポクロスＷＳ−５００が挙げられる。オキサゾリン基含有エマルジョンとしては株式会社日本触媒製、エポクロス  Ｋ  １０１０Ｅ、エポクロス  Ｋ  ２０１０Ｅ、エポクロス  Ｋ−１０２０Ｅ、エポクロス  Ｋ−２０２０Ｅ、エポクロス  Ｋ−１０３０Ｅ、エポクロス  Ｋ−２０３０Ｅが挙げられる。樹脂固形分１００重量部に対する添加量１〜１５重量部である。好ましくは２〜１２重量部である。添加量が１重量部以下では耐水性の効果は小さい。１５重量部以上添加しても耐水性の効果の向上が少ない。
【００１０】
金属水酸化物を配合すると難燃効果が向上する。またタックを軽減する効果がある。金属水酸化物しては水酸化アルミニウム、水酸化マグネシウムが挙げられる。全樹脂固形分１００重量部に対して１０〜１００重量部である。好ましくは２０〜８０重量部である。より好ましくは３０〜８０重量部である。２０重量部以下では難燃効果、タック軽減効果が小さい。１００重量部以上では製品の機械的物性、特に耐摩耗性が悪くなる。また風合いが硬くなるので好ましくない。
水酸化アルミニウム、水酸化マグネシウムには表面処理したものと、表面処理なしのものがあるが、樹脂との密着性、機械的強度、耐水性から表面処理したものが好ましい。特にカップリング剤で表面処理したものが機械的強度の低下が少ないので好ましい。カップリング剤としてはシラン系カップリング剤、チタン系カップリング剤等が挙げられる。水酸化アルミニウムをカップリング剤で処理したものとしては昭和電工株式会社製、  ハイジライト  Ｈ−４２ＳＴＥ、ハイジライト  Ｈ−４２ＳＴＶ、日本軽金属株式会社製、Ｂ１０３・ＳＴ、Ｂ７０３・ＳＴ、Ｂ７０３・Ｔ等が挙げられる。水酸化マグネシウムをカップリング剤で処理したものとしては神島化学工業株式会社製、ＮＳが挙げられる。表面処理してない水酸化アルミニウム、水酸化マグネシウムを使用する場合はカップリング剤を添加してもよい。
製品にタックが生じた場合は炭酸カルシウムを添加するとタックが軽減するので好ましい。炭酸カルシウムとしては例えば白石カルシウム株式会社製のホワイトンＳＢ、ホワイトンＢ、ホワイトンＯ等が挙げられる。
メッシュシート状織物に被覆する難燃剤の量は織物１００重量部に対し、１０〜６０重量部で、より好ましくは１０〜５５重量部、さらに好ましくは１０〜５０重量部である。１０重量部以下では効果が少なく、６０重量部以上用いても効果は向上しない。
【００１１】
【実施例】
実施例１
プラネタリヤミキサー（容量５０リットル）の中へポリウレタン樹脂水性ディスパージョン、アデカボンタイターＨＵＸ−３８０（旭電化工業株式会社製、固形分３８重量％）２６３重量部投入し、次に非ハロゲン有機縮合リン酸エステル誘導体、フランＰＰＮ−２（大和電化工業株式会社製、固形分５０重量％）２００重量部、オキサゾリン基含有水系架橋剤、エポクロスＷＳ−５００（株式会社日本触媒製）５重量部、水酸化アルミニウム、ハイジライト  Ｈ−４２Ｍ（昭和電工株式会社製）３０重量部と紫外線吸収剤チヌピン３２７（チバガイギ社製）  ０．４重量部、酸化防止剤  イルガノックス  １０１０（チバガイギ社製）  ０．５重量部、光安定剤  ＨＡＬＳ（チバガイギ社製）０．５重量部、酸化チタン（石原産業株式会社製）  ＴＩＰＡＱＵＥ  Ｃ−９７  ５重量部を徐々に約５分かけて撹拌しながら徐々に添加する。添加後さらに３０分間撹拌した。粘度８５０cp（ＢＭ型粘度計、ロータ−Ｖ−６、１２rpm、２５℃）のメッシュシート用難燃剤を得た。ポリエステル繊維で繊度２５０デニールのマルチフィラメント繊維を織機で平織し、経糸１０４本／１０cm、緯糸１０４本／１０cmの基布を織った。該基布の重量は５８g／ｍ２  であった。
次に該基布を該メッシュシート用難燃剤が入った槽中へガイドロールを通し、ピンチロールでピンチし、さらにガイドロールを通して該難燃剤の中を通過させ、絞りロールで絞った後、エアブローして、被覆布の目に詰った該難燃剤を除去後、１４０℃、１６０℃、１８０℃の温度勾配のある加熱炉で乾燥、硬化させた後、重量８４g／ｍ２  のメッシュシート原反をワインダーで巻き取った。
用いた難燃剤、樹脂の組成を表１に示し、該難燃剤で処理したメッシュシートについての性能を測定した結果は表３に示す。
【００１２】
【表１】
0003985932.tif 000002
【００１３】
（註） 表中の商品名で示されたものは次の通りである。
アデカボンタイターＨＵＸ−３８０：旭電化工業株式会社製（ウレタン樹脂）
レタンＷＢ：関西ペイント株式会社製（ウレタン樹脂）
スミカフレックスＳ−７５２：住友化学株式会社製（エチレン−酢酸ビニル共重合体樹脂）
フランＰＰＮ−２：大和化学工業株式会社製（非ハロゲン有機縮合リン酸エステル誘導体）
エポクロスＷＳ−５００：株式会社日本触媒製（オキサゾリン基含有架橋剤）
エポクロスＫ−２０３０Ｅ：株式会社日本触媒製（オキサゾリン基含有架橋剤）
ハイジライト Ｈ−４２Ｍ：昭和電工株式会社製（金属水酸化物）
ハイジライト Ｈ−４２ＳＴＥ：昭和電工株式会社製（金属水酸化物）
【００１４】
【表３】
0003985932.tif 000003
【００１５】
実施例２
実施例１において、ポリウレタン樹脂、アデカボンタイターＨＵＸ−３８０の代わりにポリウレタン樹脂レタンＷＢ（関西ペイント株式会社製、固形分  ３８重量％）２６３重量部を使用した。また水酸化アルミニウム、ハイジライト  Ｈ−４２Ｍの代わりに、ハイジライト  Ｈ−４２ＳＴＥ（昭和電工株式会社製、カップリング剤処理）８０重量部を使用した。その他は実施例１と同様にして粘度２，２４０ｃｐのメッシュシート用難燃剤を得た。
該メッシュシート用難燃剤を用いて実施例１と同様の基布を実施例１と同様の被覆処理を行い、被覆後、加熱乾燥、硬化処理を行って重量９１ｇ／ｍ２のメッシュシート原反をワインダーで巻き取った。
使用した樹脂、難燃剤の組成を表１に示し、該難燃剤で処理したメッシュシートの性能を測定した結果は表３に示す。
【００１６】
実施例３
実施例１において、ポリウレタン樹脂、アデカボンタイターＨＵＸ−３８０の使用量を１０５重量部にし、エチレン−酢酸ビニル共重合体水性ディスパージョン  スミカフレックスＳ−７５２（住友化学株式会社製、固形分５０重量％）１２０重量部を使用した。非ハロゲン有機縮合リン酸エステル誘導体フランＰＰＮ−２  ３５０重量部、オキサゾリン基含有水系架橋剤  エポクロスＷＳ−５００  １０重量部、ハイジライト  Ｈ−４２Ｍ  ５０重量部使用した。その他は実施例１と同様にして粘度６３０cpのメッシュシート用難燃剤を得た。
該メッシュシート用難燃剤を用いて実施例１と同様の基布を実施例１と同様の被覆処理を行い、被覆後、加熱乾燥、硬化処理を行って重量７２g／ｍ２  のメッシュシート原反をワインダーで巻き取った。
使用した樹脂、難燃剤の組成を表１に示し、該難燃剤で処理したメッシュシートの性能を測定した結果は表３に示す。
【００２３】
比較例１
実施例１において、難燃剤非ハロゲン有機縮合リン酸エステル誘導体フランＰＰＮ−２を２００重量部使用したのを本発明の範囲外の３０重量部に削減した。その他は実施例１と同様にして粘度１０２０ｃｐのメッシュシート用難燃剤を得た。
該メッシュシート用難燃剤を用い、該基布を実施例１と同様の被覆処理を行い、被覆後、加熱乾燥、硬化処理を行って重量８７ｇ／ｍ２のメッシュシート原反をワインダーで巻き取った。
使用した樹脂、難燃剤の組成を表５に示し、該難燃剤で処理したメッシュシートの性能を測定した結果は表６に示す。
【００２４】
【表５】
0003985932.tif 000004
【００２５】
【表６】
0003985932.tif 000005
【００２６】
比較例２
実施例１において、難燃剤非ハロゲン有機縮合リン酸エステル誘導体フランＰＰＮ−２を本発明の範囲外の５００重量部使用した。その他は実施例１と同様にして粘度５９０ｃｐのメッシュシート用難燃剤を得た。
該メッシュシート用難燃剤を用い、該基布を実施例１と同様の被覆処理を行い、被覆後、加熱乾燥、硬化処理を行って重量７１ｇ／ｍ２のメッシュシート原反をワインダーで巻き取った。
使用した樹脂、難燃剤の組成を表５に示し、該難燃剤で処理したメッシュシートの性能を測定した結果は表６に示す。
【００２７】
比較例３
実施例１において、オキサゾリン基含有水系架橋剤、エポクロスＷＳ−５００を使用しなかった。その他は実施例１と同様にして粘度８４０ｃｐのメッシュシート用難燃剤を得た。
該メッシュシート用難燃剤を用い、該基布を実施例１と同様の被覆処理を行い、被覆後、加熱乾燥、硬化処理を行って重量８４ｇ／ｍ２のメッシュシート原反をワインダーで巻き取った。
使用した樹脂、難燃剤の組成を表５に示し、該難燃剤で処理したメッシュシートの性能を測定した結果は表６に示す。
【００２８】
比較例４
実施例１において、ポリウレタン樹脂、アデカボンタイターＨＵＸ−３８０の使用量を３９重量部にし、エチレン−酢酸ビニル共重合体水性ディスパージョン  スミカフレックスＳ−７５２を１７０重量部使用し、本発明の範囲外とした。その他は実施例１と同様にして粘度９６０cpのメッシュシート用難燃剤を得た。
該メッシュシート用難燃剤を用い、該基布を実施例１と同様の被覆処理を行い、被覆後、加熱乾燥、硬化処理を行って重量８８g／ｍ２  のメッシュシート原反をワインダーで巻き取った。
使用した樹脂、難燃剤の組成を表５に示し、該難燃剤で処理したメッシュシートの性能を測定した結果は表６に示す。
【００２９】
比較例５
実施例１において、実施例１と同様の原材料を使用し、水５０重量部を添加した。その他は実施例１と同様にして粘度３５０ｃｐのメッシュシート用難燃剤を得た。
該メッシュシート用難燃剤を用い、該基布を実施例１と同様の被覆処理を行い、被覆後、加熱乾燥、硬化処理を行って重量６３ｇ／ｍ２のメッシュシート原反をワインダーで巻き取った。難燃剤の被覆量は織物１００重量部に対し８．６重量部である。
使用した樹脂、難燃剤の組成を表５に示し、該難燃剤で処理したメッシュシートの性能を測定した結果は表６に示す。
【００３０】
諸性能の測定法
１．  粘度測定法
ＢＭ型粘度 ローターＮo.６、回転１２ｒｐｍ、２５℃
２．  燃焼試験
ＪＩＳ  Ｌ １０９１に準じて測定
Ａ−１法（４５℃ ミクロバーナー法）
Ａ−２法（４５℃ メツケルバーナー法）
区分 ３ 合格
区分 １、２ 不合格
Ｄ法（接炎法）
区分 ２ 合格
区分 １ 不合格
３．  引張強力試験
ＪＩＳ  Ｌ １０９６に準じて測定
４．  引裂強力試験
ＪＩＳ  Ｌ １０９６に準じて測定
５．  吸水乾燥後の重量減少率
２５℃の水中に、２４時間浸漬後取り出し、デシケーター中に２４時間放置乾燥した。試験片の重量は浸漬前と浸漬乾燥後の重量を測定した。重量減量は比率で出した。
６．  タック
殆どなし：○
少しあり：△
相当あり：×
【００３１】
【発明の効果】
本発明は保存中の粘度上昇がなく、着色が自由にでき、燃焼時ハロゲンガスが発生せず、含浸被覆量を少なくすることができる、優れた効果を奏する。